(57)【特許請求の範囲】
【請求項１】
電極方式の測定極・対極／スペーサー／カバーから構成される検査シートのカバーとして用いられる液体展開用シートであって、前記液体展開用シートが、基材の少なくとも片面に液体受容層を設けてなり、該液体受容層が、有機系バインダーと少なくとも非イオン系界面活性剤とを含有する塗膜で構成されてなるものであることを特徴とする液体展開用シート。
【請求項２】
液体受容層の表面抵抗値が１×１０12Ω以下であることを特徴とする請求項１記載の液体展開用シート。
【請求項３】
液体受容層の臨界表面張力が３５ｍＮ／ｍ以上であることを特徴とする請求項１または２記載の液体展開用シート。
【請求項４】
液体受容層の付着量が０．１〜５ｇ／ｍ2であることを特徴とする請求項１〜３のいずれかに記載の液体展開用シート。
【請求項５】
液体受容層が、非イオン系界面活性剤を０．１〜２０部含有することを特徴とする請求項１〜４のいずれかに記載の液体展開用シート。
【請求項６】
液体が生体液であることを特徴とする請求項１〜５のいずれかに記載の液体展開用シート。
【請求項７】
液体展開用シートが生体液展開用シートであることを特徴とする請求項６記載の液体展開用シート。
【請求項８】
生体液展開用シートが血液あるいは尿検査用シートであることを特徴とする請求項７記載の液体展開用シート。
【請求項９】
基材がプラスチックフィルムであることを特徴とする請求項１〜８のいずれかに記載の液体展開用シート。
【発明の詳細な説明】
【０００１】
【発明の属する技術分野】
本発明は、液体、例えば、血液や尿等の生体液の特定成分を検査・定量する際に好適に用いられる生体液展開用シート、特に血液検査、さらには血糖値検査用に用いられる検査シート用の液体展開用シートに関するものである。
【０００２】
【従来の技術】
従来、血糖値などの検査には、数滴の血液を測定器の先の試験紙に付けて、光学的な方法で測定されていた。
【０００３】
しかしながら、この光学方式は測定精度のバラツキが大きく、かつ血液（検体）量が多く必要で、さらに試験紙への血液の濡れ性が悪い等の問題を有していた。
【０００４】
【発明が解決しようとする課題】
本発明は、かかる問題点を解決し、少量の検体量で測定でき、検体吸収速度が速く、検体の濡れ性も良好で、この結果測定精度の高いバイオセンサのカバーに用いられる液展開用シートを提供することを目的とし、特に電極方式（電気伝導度測定）の検査シートにおいて、検査シートの吸引孔から血液がすばやく導入・展開し、且つ電気伝導性に優れた液体展開用シートを提供することを目的とする。
【０００５】
電極方式の検査シートは、通常、測定極・対極／スペーサー／カバーから構成されている（特開平３−５４４４７号公報、特開平１０−２２７７５５号公報、特開平１１−４２０９８号公報等）。本発明の他の目的は、この検査シートのカバーとして用いられる液体展開用シートを提供することにある。
【０００６】
【課題を解決するための手段】
これらの目的を達成する本発明の液体展開用シートは、電極方式の測定極・対極／スペーサー／カバーから構成される検査シートのカバーとして用いられる液体展開用シートであって、前記液体展開用シートが、基材の少なくとも片面に液体受容層を設けてなる液体展開用シートにおいて、該液体受容層が、有機系バインダーと少なくとも非イオン系界面活性剤とを含有する塗膜で構成されてなるものであることを特徴とする液体展開用シートである。
【０００７】
また、本発明の液体展開用シートにおいては、液体受容層の表面抵抗値が１×１０12Ω以下であること、液体受容層の臨界表面張力が３５ｍＮ／ｍ以上であること、液体受容層の付着量が０．１〜５ｇ／ｍ2であること、液体が血液や尿等の生体液であることが好ましい態様として含まれている。
【０００９】
【発明の実施の形態】
本発明の液体展開用シートは、基材の少なくとも片面に有機系バインダーと少なくとも非イオン系界面活性剤を含有する塗膜で構成された液体受容層を設けてなる液体展開用シートである。
【００１０】
本発明において、液体受容層に用いられる有機系バインダーとしては、例えば、ポリエステル樹脂、エチレン−酢酸ビニル共重合樹脂、アイオノマ−樹脂、ウレタン樹脂、ナイロン樹脂、エチレン−アクリル酸共重合樹脂、エチレン−アクリル酸エチル共重合樹脂、エチレン−アクリル酸メチル共重合樹脂、エチレン−メタクリル酸共重合樹脂、エチレン−ビニルアルコ−ル共重合樹脂、ポリビニルブチラ−ル樹脂、ポリスチレン樹脂、ポリアルキレンオキシド樹脂、ゼラチン等の有機系バインダーが挙げられるが、中でもポリエステル樹脂が基材との接着力や、生体液の塗れ・展開性から好ましく用いられる。
【００１１】
さらに、本発明においては、これらの有機系バインダーに、表面抵抗値、臨界表面張力調整剤、液体の濡れ・展開剤として、非イオン系界面活性剤を添加する。非イオン系界面活性剤としては、例えば、「実用プラスチック事典 材料編」（（株）産業調査会 １９９６年）や「１３３９８の化学商品」（化学工業日報社 １９９８年）に記載の非イオン系界面活性剤が挙げられる。
【００１２】
中でも好ましく用いられる非イオン系界面活性剤としては、脂肪酸アルキロールアミド、ポリオキシエチレンアルキルアミン、脂肪酸グリセリンエステル、ポリオキシエチレングリコール脂肪酸エステル、ソルビタン脂肪酸エステル、ポリオキシソルビタン脂肪酸エステル、ポリオキシエチレナルキルフェニルエーテル、ポリオキシエチレンアルキルエーテル等が挙げられる。中でも特に、脂肪酸とアルキロールアミン等とアミド化した高級脂肪酸アミド系界面活性剤が電気伝導性、生体液の塗れ・展開性から好ましく用いられる。
【００１３】
かかる高級脂肪酸アミド系界面活性剤としては、オレイン酸アミド、ラウリン酸アミド、ステアリン酸アミド等が挙げられ、さらに、高級アルコール、アルキルフェノール、脂肪酸、高級脂肪酸アミド、高級脂肪族アミン等のエチレンオキサイド付加物も用いることが出来る。
【００１４】
液体受容層中の非イオン系界面活性剤の含有量は、通常０．１〜２０部であり、好ましくは０．５〜１０部、より好ましくは１〜７部である。
【００１５】
非イオン系界面活性剤の含有量が上記範囲より多いと、基材との接着性が低下したり、ブロッキングしやすくなったりして好ましくない。また、非イオン系界面活性剤の含有量が上記範囲より少ないと、所望の表面抵抗値が得ら難く、また液体の濡れ性・展開性が悪化し、電気伝導性が低くなり測定精度の低下や測定時間が長くなったりして好ましくない。
【００１６】
本発明で用いられる基材としては、プラスチックフィルム、合成紙、紙または表面処理が施された複合シートが好ましく用いられるが、中でも寸法安定性や耐久性等の点からプラスチックフィルムが好ましい。
【００１７】
プラスチックフィルムの材質としては、ポリエステル、ポリオレフィン、ポリアミド、ポリエステルアミド、ポリエーテル、ポリイミド、ポリアミドイミド、ポリスチレン、ポリカーボネート、ポリ−ρ−フェニレンスルフィド、ポリエーテルエステル、ポリ塩化ビニル、ポリ（メタ）アクリル酸エステルが挙げられる。また、これらの共重合体やブレンド物やさらに架橋した化合物を用いることもできる。
【００１８】
さらに、上記プラスチックフィルムの中でも、ポリエステル、例えば、ポリエチレンテレフタレート、ポリエチレン２，６−ナフタレート、ポリエチレンα，β−ビス（２−クロルフェノキシ）エタン４，４’−ジカルボキシレート、ポリブチレンテレフタレートなどからなるフィルムが好ましく、これらの中で機械的特性、作業性などの品質、経済性などを総合的に勘案すると、ポリエチレンテレフタレートからなるフィルムが特に好ましく用いられる。
【００１９】
基材の厚みは特に限定されないが、通常１０μｍ〜５００μｍ、好ましくは２０μｍ〜３００μｍ、より好ましくは３０μｍ〜２００μｍであることが望ましい。
【００２０】
本発明の液体展開用シートにおいて、液体受容層の表面抵抗値は好ましくは１×１０12Ω以下であり、より好ましくは５×１０11Ω以下である。表面抵抗値が上記範囲より高いと、液体の濡れ性・展開性の悪化や、電気伝導性の低下による測定精度の低下や測定時間が長くなったりして好ましくない。
【００２１】
表面抵抗値は低い程良いが、有機系バインダーと界面活性剤を用いる場合は、表面抵抗値の下限は１×１０4Ω程度である。表面抵抗値をこれ以上低くするには多量の界面活性剤を必要とし、基材との密着性低下やブロッキングが生じたりして好ましくない。
【００２２】
また、液体受容層の臨界表面張力は３５ｍＮ／ｍ以上であることが好ましく、より好ましくは４０ｍＮ／ｍ以上である。臨界表面張力が上記範囲より低いと、液体の濡れ性・展開性が悪化し、液体が測定極・対極まで浸透せず、電気伝導度の測定ができなくなり好ましくない。また、臨界表面張力は高い程良いが、通常、上限値は１００ｍＮ／ｍ程度である。
【００２３】
また、液体受容層の付着量は０．１〜５ｇ／ｍ2であることが好ましく、より好ましくは０．５〜５ｇ／ｍ2である。付着量が上記範囲より少ないと加工時の擦り傷等により付着層の脱落や、ピンホールが発生し易くなり測定精度が低下し好ましくない。また、付着量が上記範囲より多くなると作業性が悪くなったり、ブロッキングを生じやすくなり好ましくない。
【００２４】
本発明の液体展開用シートの液体受容層は、有機系バインダーと非イオン系界面活性剤等を含有する塗液を、塗布もしくは貼着した塗膜で構成される。
【００２５】
本発明で用いられる液体受容層は、液体受容層を構成する成分を含む塗布液を基材に塗布し塗膜とすることで形成することができる。塗布液は、有機バインダーと非イオン系界面活性剤を混合して、トルエンやメチルエチルケトン（ＭＥＫ）等の有機溶剤や水等の溶媒で所望の濃度に希釈して得ることができる。
【００２６】
塗布液の塗布方法は特に限定されないが、グラビアコート法、リバースコート法、キスコート法、ダイコート法、およびバーコート法などの方法を用いることができる。この際、基材上には塗布液を塗布する前に、必要に応じて空気中あるいはそのほかの雰囲気中でのコロナ放電処理や、プライマー処理などの表面処理を施すことによって、塗布性が良化するのみならず、液体受容層をより強固に基材上に形成することができる。なお、塗布液濃度、塗膜乾燥条件は特に限定されるものではないが、塗膜乾燥条件は基材の諸特性に悪影響を及ぼさない範囲で行なうことが望ましい。一般的に、塗布液濃度は１〜５０％、塗膜乾燥条件は７０〜１６０℃／１０秒から５分程度とすることが好ましい。
【００２７】
また、本発明で用いられる液体受容層は、また上記塗布液で予め膜状物を作り、それを基材に貼着することで形成することができる。貼着する場合は、Ｓｉ等の離型フィルムに塗布液を塗工し、基材に転写する方法が採用される。
【００２８】
本発明の液体展開用シートは、血液や尿等の生体試料や食品工業における原料や製品、果汁等の試料中に含まれる特定成分の検査・定量する際に用いられ、中でも好適には、血液や尿等の生体液の特定成分を検査・定量する際に用いられる生体液展開用シートとして用いられる。
【００２９】
【実施例】
本発明における特性の評価方法について次に説明する。
【００３０】
（１）表面抵抗値
東京電気（株）製のＨＩ−レジスタンス  テスター  モデル  ＴＲ−２）（ＨＩ−ＲＥＳＩＳＴＡＮＣＥ  ＴＥＳＴＥＲ  ＭＯＤＥＬ  ＴＲ−２）を用いて測定した。
【００３１】
（２）臨界表面張力
ＪＩＳ−Ｋ６７６８に準じ、濡れ指数標準液（和光純薬工業（株）製）を用いて測定した。
【００３２】
（３）付着量
塗布液を塗布した基材１００ｃｍ2の重量を測定し（Ａ）、次に塗布前の基材１００ｃｍ2の重量を測定し（Ｂ）、（Ａ−Ｂ）×１００で付着量（ｇ／ｍ2）を算出した。
【００３３】
（４）液体の濡れ性・展開性
ライフテクノロジーズ（ＬＩＦＥ ＴＥＣＨＮＯＬＯＧＩＥＳ）社製の牛胎児血清０．０５ｍｌを液体受容層面に滴下し、滴下５秒後の血清の広がり状態で血液の濡れ性・展開性を判定した。判定基準は次のとおりである。
血清の広がり１０ｍｍ以上 ： ○
血清の広がり ９ｍｍ以下： ×
（実施例１）東レ（株）製ポリエチレンテレフタレートフィルム“ルミラー”（タイプ１００Ｔ６０、厚さ１００μｍ）を基材とし、また、塗布液として、ポリエステル樹脂（バインダー）（高松油脂（株）製 ペスレジンＳ１４０）と高級脂肪酸アミド系界面活性剤（三洋化成工業（株）製 ケミスタット２５００）を、固形分比で１００／５の割合で調合し、トルエンで１５％に希釈したものを用意した。１５％に希釈した塗布液をグラビアコーターにて基材に塗布し、１２０℃で３０秒乾燥して本発明の液体展開用シ−トを得た。乾燥後の付着量は１．５ｇ／ｍ2であった。得られた液体展開用シートの特性は、表１に示したとおり、液体の濡れ性・展開性（血清の広がり１３ｍｍ）が優れたものであった。
【００３４】
（実施例２）
実施例１において、高級脂肪酸アミド系界面活性剤の代わりにポリオキシエチレンアルキルエーテル系界面活性剤（三洋化成工業（株）製  サンノニック  ＳＳ−１２０）を用いた以外は、同様にして、本発明の液体展開用シ−トを得た。乾燥後の付着量は１．５ｇ／ｍ2であった。得られた液体展開用シートの特性は表１に示したとおり、液体の濡れ性・展開性（血清の広がり１１ｍｍ）が優れたものであった。
【００３５】
（比較例１）
東レ（株）製ポリエチレンテレフタレートフィルム“ルミラー”（タイプ１００Ｔ６０、厚さ１００μｍ）を基材とし、塗布液として、ポリエステル樹脂（高松油脂（株）製  ペスレジンＳ１４０）をトルエンで１５％に希釈したものを用意した。１５％に希釈した塗布液をグラビアコータにて基材に塗布した。１２０℃で３０秒乾燥した。乾燥後の付着量は１．５ｇ／ｍ2であった。得られたシートの特性は表１に示したとおり、血清の広がりが５ｍｍであり、液体の濡れ性・展開性が劣るものであった。
【００３６】
【表１】
0004670133.tif 000002
【００３７】
【発明の効果】
本発明の液体展開用シ−トは、電極方式の検査シートのカバーとして用いられる液体展開用シートであって、液体の濡れ性・展開性が非常に優れたものであり、特に血液や尿等生体液の検査用として好ましく用いられる。さらには、食品の原料や製品中の特定成分の検査用などの用途においても好ましく用いることができる。